(57)【要約】  【課題】相転移に伴う潜熱を利用して蓄熱する目的で用いられる蓄熱剤が担持された蓄熱材であって、蓄熱材を収納する容器が破損しても漏出して周囲を汚すおそれがなく、容器に入れたり対象物に接触させて用いる場合に容器や対象物の形状にフィットさせることができる蓄熱材を提供しようとする。  【解決手段】硬化性弾性樹脂組成物と炭化水素系蓄熱剤とを含む混合物を準備して、該混合物中の前記硬化性弾性樹脂組成物を反応硬化させてなる複合蓄熱材であり、前記混合物がエチレングリコールを含む複合蓄熱材であり、前記混合物が比重０．９３５以下のポリエチレンとを含む複合蓄熱材である。  【選択図】  図１
2008214408.tif 000002
【特許請求の範囲】
【請求項１】
硬化性弾性樹脂組成物と炭化水素系蓄熱剤とを含む混合物を準備し、該混合物中の前記硬化性弾性樹脂組成物を硬化させてなる複合蓄熱材。
【請求項２】
前記混合物がさらにエチレングリコールまたはプロピレングリコールを含む請求項１に記載の複合蓄熱材。
【請求項３】
前記混合物がさらに比重０．９３５以下のポリエチレンを含む請求項１または２に記載の複合蓄熱材。
【請求項４】
前記ポリエチレンが直鎖低密度ポリエチレン（ＬＬＤＰＥ）である請求項３記載の複合蓄熱材。
【請求項５】
前記混合物がさらにパラフィンワックスを含む請求項１から４のいずれかに記載の複合蓄熱材。
【請求項６】
枕として使用するものであって、
蓄熱材包装体（Ｉ）が上段に、蓄熱材包装体（ＩＩ）が中段に、基板が下段にそれぞれ配されて層構造となし、これらが外袋で枕形状に囲繞されてなり、
前記蓄熱材包装体（Ｉ）はマイクロカプセル化蓄熱剤と水と不凍液と増粘剤とを主成分とするゲル状物がフィルム製袋に封入されてなるものであり、
前記蓄熱材包装体（ＩＩ）は請求項４に記載の複合蓄熱材をフィルム製袋に封入してなるものである枕体。
【請求項７】
前記蓄熱材包装体（Ｉ）及び前記蓄熱材包装体（ＩＩ）がそれぞれ枕の使用する人の丈方向に複数個配され、各前記蓄熱材包装体（ＩＩ）が自身の上方に位置する前記蓄熱材包装体（Ｉ）と接着手段を介して接合されている。請求項６に記載の枕体。
【請求項８】
前記基板が、間隔をおいて対向する２枚の樹脂フィルムが多数のリブを介して接合され、隣設の前記リブ間に、対抗する該リブと対向する２枚の前記フィルムとで囲まれた細胞空間が形成されたシートである請求項７に記載の枕体。
【発明の詳細な説明】
【技術分野】
【０００１】
本発明は、複合蓄熱材に関する。
【背景技術】
【０００２】
蓄熱材は物質の相転移にともなう吸熱や発熱を利用して保温や保冷を行なう材料である。蓄熱材は所定の容器や袋などに封入して用いられる。
【０００３】
蓄熱材が常温で液状や粒体状であるとその容器が破損した場合、漏出して周囲を汚すおそれがある。蓄熱材が常温で固形状であると、容器に入れたり対象物に接触させて用いる場合に容器や対象物の形状にフィットさせることが困難である。
【０００４】
また、ヘキサデカン等の炭化水素系の蓄熱剤を、天然油脂系脂肪酸等のゲル化剤を用いてゲル化して用いることが開示されている（例えば、特許文献１参照）が、この方法でゲル化したものは脆く、取扱いにより容易に破壊されるので用途が限定される。
【特許文献１】特開２００６−３１６１９４号公報
【発明の開示】
【発明が解決しようとする課題】
【０００５】
本発明の目的は、相転移に伴う潜熱を利用して蓄熱する目的で用いられる蓄熱剤が担持された蓄熱材であって、蓄熱材を収納する容器が破損しても漏出して周囲を汚すおそれがなく、容器に入れたり対象物に接触させて用いる場合に容器や対象物の形状にフィットさせることができる蓄熱材を提供しようとする。
【課題を解決するための手段】
【０００６】
本発明の要旨とするところは、硬化性弾性樹脂組成物と炭化水素系蓄熱剤とを含む混合物を準備し、該混合物中の前記硬化性弾性樹脂組成物を硬化させてなる複合蓄熱材であることにある。
【０００７】
前記混合物はさらにエチレングリコールまたはプロピレングリコールを含み得る。
【０００８】
前記混合物はさらに比重０．９３５以下のポリエチレンを含み得る。
【０００９】
前記ポリエチレンは直鎖低密度ポリエチレン（ＬＬＤＰＥ）であり得る。
【００１０】
前記混合物はさらにパラフィンワックスを含み得る。
【００１１】
また、本発明の要旨とするところは、枕として使用するものであって、
蓄熱材包装体（Ｉ）が上段に、蓄熱材包装体（ＩＩ）が中段に、基板が下段にそれぞれ配されて層構造となし、これらが外袋で枕形状に囲繞されてなり、
前記蓄熱材包装体（Ｉ）はマイクロカプセル化蓄熱剤と水と不凍液と増粘剤とを主成分とするゲル状物がフィルム製袋に封入されてなるものであり、
前記蓄熱材包装体（ＩＩ）は請求項４に記載の複合蓄熱材をフィルム製袋に封入してなるものである枕体であることにある。
【００１２】
前記枕体においては、前記蓄熱材包装体（Ｉ）及び前記蓄熱材包装体（ＩＩ）がそれぞれ枕の使用する人の丈方向に複数個配され得、各前記蓄熱材包装体（ＩＩ）が自身の上方に位置する前記蓄熱材包装体（Ｉ）と接着手段を介して接合され得る。
【００１３】
前記枕体においては、前記基板が、間隔をおいて対向する２枚の樹脂フィルムが多数のリブを介して接合され得、隣設の前記リブ間に、対抗する該リブと対向する２枚の前記フィルムとで囲まれた細胞空間が形成されたシートであり得る。
【発明の効果】
【００１４】
本発明によると、蓄熱材を収納する容器が破損しても漏出して周囲を汚すおそれがなく、容器に入れたり対象物に接触させて用いる場合に容器や対象物の形状にフィットさせることができる蓄熱材が提供される。
【発明を実施するための最良の形態】
【００１５】
本発明の蓄熱材は、硬化性弾性樹脂組成物と、炭化水素系蓄熱剤を含む混合物を準備して、該混合物中の前記硬化性弾性樹脂組成物を硬化させてなる複合蓄熱材である。
【００１６】
本発明の蓄熱材は、この混合物を型枠に入れて固まらせることにより製造することができる。従って、型枠の形状により、任意の形状の複合蓄熱材を得ることができる。
【００１７】
硬化性弾性樹脂組成物は、弾性樹脂の前駆体であり、架橋による硬化で弾性樹脂化する組成物である。
【００１８】
硬化性弾性樹脂組成物としては、建築物の壁材等のシールに用いられるシーリング材の組成物として用いられている、シリコーン系、イソシアネート架橋型ポリサルファイド系、変性シリコーン系、ウレタン系、アクリル系、ポリイソブチレン系などの反応性ポリマーを含む組成物が例示される。
【００１９】
シリコーン系、変性シリコーン系の硬化性弾性樹脂組成物としては、空気中の湿気と反応して室温で硬化する弾性シーリング材用の組成物が挙げられる。
【００２０】
ウレタン系の硬化性弾性樹脂組成物としては、湿分および／または熱により活性化されるイソシアネート官能基を有する樹脂および架橋剤またはイソシアネート官能基を有する化合物とブロックされたアミン官能基を有する化合物との組み合わせからなる組成物が例示される。
【００２１】
アクリル系の硬化性弾性樹脂組成物としては、加水分解性シリル基を含有するアクリル系重合体を主成分とする硬化性組成物が例示される。
【００２２】
炭化水素系蓄熱剤としては、Ｃ8〜Ｃ40のノルマルパラフィン、イソパラフィン、シクロパラフィンよりなる群から選ばれた脂肪族炭化水素類の少なくとも一種が挙げられる。具体的には、ドデカン、テトラデカン、ペンタデカン、ヘキサデカン、オクタデカン、ノナデカン、エイコサン、ヘネイコサン、ドコサン、テトラコサン、ヘキサコサン、ヘプタコサン、オクタコサン、トリアコンタンなどのノルマルパラフィン、その各種イソ体であるイソパラフィン、分子内の一部に環構造を含む各種のシクロパラフィンである。より好ましくはｎ−テトラデカン、ｎ−ペンタデカン、ｎ−ヘキサデカン、ｎ−オクタデカン、あるいはこれらの混合物が挙げられる。また、パラフィンワックスが挙げられる。
【００２３】
とくに、本発明においては、蓄熱剤としてパラフィンワックスを上記脂肪族炭化水素類と混合して用いることができる。高温で潜熱が大きいパラフィンワックスを硬化性弾性樹脂組成物と混合することにより、常温でゲル状態で使用できる。また、安価なパラフィンワックスを混用して脂肪族炭化水素類の蓄熱性を高めることができる。
【００２４】
パラフィンワックスを用いた本発明の複合蓄熱材は水分を基本的には含まないので、電子レンジで加熱しても急膨張することがなく、また袋に密閉状態で電子レンジで加熱しても水蒸気の発生で袋が破裂するトラブル発生のおそれが少ない。
【００２５】
また、本発明においては、マイクロカプセル化蓄熱剤を上記脂肪族炭化水素類と混合して用いることができる。マイクロカプセル化蓄熱剤は蓄熱剤をマイクロカプセル化したもので、この方法としては、複合エマルジョン法によるカプセル化法（例えば、特開昭６２−１４５２号公報参照）、蓄熱剤粒子の表面に液中で熱可塑性樹脂を形成する方法（例えば、特開昭６２−１４９３３４号公報）、蓄熱剤粒子の表面でモノマーを重合させ被覆する方法（例えば、特開昭６２−２２５２４１号公報参照）、界面重縮合反応によるポリアミド皮膜マイクロカプセルの製法（例えば、特開平２−２５８０５２号公報参照）等の方法を用いることができる。
【００２６】
マイクロカプセルで内包される蓄熱剤は相転移に伴う潜熱を利用して蓄熱する目的で用いられるものであり、融点あるいは凝固点を有する化合物であれば使用可能である。具体的な例としては上記の炭化水素系蓄熱剤のほかに、無機系共晶物及び無機系水和物、パルミチン酸、ミリスチン酸等の脂肪酸類、ベンゼン、ｐ−キシレン等の芳香族炭化水素化合物、パルミチン酸イソプロピル、ステアリン酸ブチル等のエステル化合物、ステアリルアルコール等のアルコール類等の化合物が挙げられる。
【００２７】
硬化性弾性樹脂組成物と、炭化水素系蓄熱剤とを含む混合物を準備して、該混合物中の前記硬化性弾性樹脂組成物を反応させて架橋させることにより、この蓄熱剤が分散して内包された軟体物状の複合蓄熱材が得られる。
【００２８】
本発明の複合蓄熱材には蓄熱剤が安定して内包されて保持されるので保管や移送に耐え、また、使用中に蓄熱剤が複合蓄熱材から滲み見したり漏出して周囲を汚すことによるトラブル発生のおそれが少ない。
【００２９】
硬化性弾性樹脂組成物と炭化水素系蓄熱剤との配合比率は４０：５５から３５：８０（重量比）であることが好ましい。硬化性弾性樹脂組成物の比率がこの範囲をこえて下回ると硬化性弾性樹脂組成物が十分に硬化されず、複合蓄熱材の形体が不安定である。あるいは、硬化しても炭化水素系蓄熱剤が複合蓄熱材から滲み出したり分離したままとなる。硬化性弾性樹脂組成物の比率がこの範囲をこえて上回ると、蓄熱効果が不十分となる。
【００３０】
本発明の複合蓄熱材はさらにエチレングリコールを含有させることができる。エチレングリコールは上記の混合物に加えて混合させることができる。すなわち、硬化性弾性樹脂組成物と、炭化水素系蓄熱剤と、エチレングリコールとを含む混合物を準備して、該混合物中の前記硬化性弾性樹脂組成物を反応させて複合蓄熱材が得られる。
【００３１】
エチレングリコールを含まない本発明の複合蓄熱材がゴム状の軟体物であるのに対して、このようにしてエチレングリコールを含有させた複合蓄熱材は、ゲル状の軟体物となる。ゲル状の軟体物は外力に対して容易に変形し、形体追従性が良好で反撥性が低いので、人体に対してやさしく作用する。例えば、枕やクッションに内蔵して用いたときに適度の反撥性と変形吸収性を有するものが得られる。エチレングリコールに代えてプロピレングリコールや、エチレングリコールとプロピレングリコールを混合したものが用いられてもよい。
【００３２】
硬化性弾性樹脂組成物とエチレングリコールとの配合比率は１００：３から１００：４０（重量比）であることが好ましい。硬化性弾性樹脂組成物の比率がこの範囲をこえて下回ると硬化性弾性樹脂組成物が十分に硬化されず、複合蓄熱材の形体が不安定である。あるいは、硬化しても蓄熱剤が複合蓄熱材から滲み見したり分離したままとなる。硬化性弾性樹脂組成物の比率がこの範囲をこえて上回ると、安定したゲル状の複合蓄熱材が得られない。
【００３３】
また本発明のさらに他の態様においては、複合蓄熱材は炭化水素系蓄熱剤と密度が０．９３５ｇ／ｃｍ3以下の低密度のポリエチレンとを含有させることができる。すなわち、硬化性弾性樹脂組成物と、炭化水素系蓄熱剤と、低密度のポリエチレンとを含む混合物を準備して、該混合物中の前記硬化性弾性樹脂組成物を反応させて複合蓄熱材が得られる。
【００３４】
硬化性弾性樹脂組成物と低密度のポリエチレンの配合比率は低密度のポリエチレンの粒度にもよるが３：７から６：４（重量比）であることが好ましい。硬化性弾性樹脂組成物の比率がこの範囲をこえて下回ると硬化性弾性樹脂組成物が十分に硬化されず、複合蓄熱材の形体が不安定である。あるいは、硬化しても蓄熱剤が複合蓄熱材から滲み見したり分離したままとなる。硬化性弾性樹脂組成物の比率がこの範囲をこえて上回ると、低密度のポリエチレンを含有させたことによる上述の効果が得られない。炭化水素系蓄熱剤と低密度のポリエチレンとの配合比率は３：７から８：２（重量比）であることが好ましい。
【００３５】
低密度のポリエチレンとしては、低密度ポリエチレン（ＬＤＰＥ）、直鎖低密度ポリエチレン（ＬＬＤＰＥ）、超低密度ポリエチレン（ＶＬＤＰＥ）、極超低密度ポリエチレン（ＵＬＤＰＥ）などが挙げられる。なかでも直鎖低密度ポリエチレン（ＬＬＤＰＥ）が炭化水素系蓄熱剤と混合したときのゲル化状態がよく好ましい。
【００３６】
本発明の複合蓄熱材は、蓄熱性とともにクッション性、形状追従性、を有する。従って、例えば枕、蒲団、マットレス、シートクッション、衣類、ペット用の冷マット等の用途に好適である。さらに、本発明の複合蓄熱材は、常温に近い温度での保冷用として好適に用いられる。常温に近い温度での保冷は、ケーキ類、魚類、肉類、生野菜、フルーツ、弁当類、米飯類等の保冷や、等が挙げられる。化学品の保冷保管、生理物質、生物関連物の保冷等に用いることができる。また、携帯電話、パソコン、デジタルビデオカメラ、デジタルカメラ、テレビ、ＤＶＤ、カーナビゲーション等の電子機器における発熱を伴う部品等に適用することができる。
【００３７】
また、本発明の複合蓄熱材は型枠を用いて任意の形状に成形することが容易であり、上記用途における対象物が複雑な形状のものであっても、形状をその対象物の形状に細部まで合わせて成形することができる。これにより、例えば、対象物を嵌め込ませて使用することができるので、保温や保冷の効果が大きい。
【００３８】
さらに、本発明の複合蓄熱材を用いて、マイクロカプセル化蓄熱剤を用いた蓄熱材と組み合わせて蓄熱効率のよい枕を得ることができる。この態様を説明するならば、図１において、枕体５０が、蓄熱材包装体（Ｉ）５２を上段に、蓄熱材包装体（ＩＩ）５４を中段に、基板５６を下段にそれぞれ配して層構造となし、これらを外袋５８で枕形状に囲繞してなる。
【００３９】
蓄熱材包装体（Ｉ）はマイクロカプセル化蓄熱剤と水と不凍液と増粘剤とを主成分とするゲル状物がフィルム製袋に封入されてなるものである。この不凍液は、エチレングリコール、プロピレングリコール、グリセリンなど、水に混合することにより水の融点を降下させるものである。増粘剤は、液に混合することにより液の粘度が上がって、液がゲル状になるものであり、カルボキシメチルセルロース等のセルロース系増粘剤、植物性ゴム、合成タイプの増粘剤、海草由来の多糖類、ポリビニルアルコールなどが挙げられる。
【００４０】
蓄熱材包装体（ＩＩ）は、本発明の複合蓄熱材をフィルム製袋に封入してなるものであり、なかでも、シリコーン系シーリング材３０〜７０重量部、ヘキサデカン３０〜７５重量部、パラフィン系ワックス３〜１０重量部、を混合し静置してゲル状に硬化させた複合蓄熱材をフィルム製袋に封入してなるものであることが好ましい。
【００４１】
蓄熱材包装体（Ｉ）５２は厚さが１〜７ｃｍ程度、長さが通常の枕の横幅（使用する人の丈方向と直交の方向の幅）程度であり、幅が通常の枕の奥行き幅（丈方向）の２分の１程度のものが１個中央に、幅が通常の枕の奥行き幅の３分の１〜４分の１程度のものが２個、前後（使用する人の丈方向）に配される。基板５６は、厚さが２〜１０ｍｍ程度、長さが通常の枕の横幅程度、幅が通常の枕の奥行き幅程度である。
【００４２】
蓄熱材包装体（ＩＩ）５４は厚さが１〜７ｃｍ程度、長さが通常の枕の横幅程度であり、幅が通常の枕の奥行き幅の３分の１〜４分の１程度のものが３個、前後方向に配される。
【００４３】
各蓄熱材包装体（ＩＩ）５４は自身の上方に位置する蓄熱材包装体（Ｉ）５２と接着手段６０を介して接合されている。接着手段６０は例えば、両面粘着テープ片からなる。あるいは面ファスナーであってもよい。また、各蓄熱材包装体（ＩＩ）５４は下面で接着手段６０を介して基板５６と接合されている。
【００４４】
互いに隣設の蓄熱材包装体（Ｉ）５２同士、蓄熱材包装体（ＩＩ）５４同士、は非接触あるいは接着されずに単なる接触状態にあり、互いに移動が拘束されない状態にある。
【００４５】
基板５６は、図２に示すような中空シート７０からなることが好ましい。中空シート７０は間隔をおいて対向する２枚の樹脂フィルム７２が多数のリブ７４を介して接合されたものであり、隣設のリブ間に、対抗するリブと対向する２枚のフィルムとで囲まれた細胞空間７６が段ボール状に形成された断熱シートであり、優れた断熱性を有するとともに、スポンジシート等の発泡断熱シートとちがって外力に対して変形しにくく形態安定性がよい。
【００４６】
かかる構成により、枕体５０は基板５６の剛性により形態が外力に対して安定しており、かつ、枕体５０に蓄わえられた熱が枕体５０を載置する蒲団などの基体に熱や冷熱が逃げにくく、蓄熱効果が長時間持続される。また、上段の蓄熱材包装体（Ｉ）５２は使用時に人の頭部にフィットし、中段の蓄熱材包装体（ＩＩ）５４は極めて蓄熱容量が大きいので、枕体５０は蓄熱効果が長時間持続される。さらに、蓄熱材包装体（ＩＩ）５４は使用に当たって冷凍されて剛直になっていてもよい。これにより、蓄熱効果が長時間持続される。また、剛直になっていたとしても、３個横並びの蓄熱材包装体（ＩＩ）５４はそれぞれに互いに拘束されることなく外力で移動するので、枕体５０全体としては人の頭部にフィットした状態を実現することができる。また、枕体５０を、蓄熱材包装体（ＩＩ）５４が冷凍される温度でもゲル状態を維持しているので、枕体５０をこの温度で冷却したのちすぐに枕として人の頭部にフィットさせて快適に使用できる。
【００４７】
なお、蓄熱材包装体（Ｉ）５２、蓄熱材包装体（ＩＩ）５４は枕の横幅方向に分割されていてもよい。
【００４８】
このように、枕体５０により、使用時に人の頭部にフィットし蓄熱効果が長時間持続される枕が実現した。
【００４９】
その他、本発明は、主旨を逸脱しない範囲で当業者の知識に基づき種々なる改良、修正、変更を加えた態様で実施できるものである。
【実施例】
【００５０】
［実施例１］
シリコーン系シーリング材（セメダイン社製：品番８０７０）６８重量部、ヘキサデカン４８重量部を混合し長方形の型枠にいれて５日間室内で静置してゴム状に硬化した長方形の複合蓄熱材を得た。この複合蓄熱材はヘキサデカンの滲み出しが非常に少なかった。
【００５１】
［実施例２］
シリコーン系シーリング材（セメダイン社製：品番８０５０）６０重量部、ヘキサデカン４５重量部、パラフィン系ワックス（日本精蝋社製：品名  １３０、融点５３℃）５重量部、エチレングリコール１５重量部を混合し５日間室内で静置してやや硬めのゲル状に硬化した複合蓄熱材を得た。この複合蓄熱材はヘキサデカン、エチレングリコールの滲み出しが非常に少なかった。
【００５２】
［実施例３］
シリコーン系シーリング材（セメダイン社製：品番８０７０）５０重量部、ヘキサデカン４５重量部、パラフィン系ワックス（日本精蝋社製：品名  １３０、融点５３℃）５重量部を混合し５日間室内で静置してゴム状に硬化した複合蓄熱材を得た。この複合蓄熱材はヘキサデカンの滲み出しが非常に少なかった。
【００５３】
［実施例４］
シリコーン系シーリング材（セメダイン社製：品番８０７０）４５重量部、ヘキサデカン４８重量部、エチレングリコール３０重量部を混合し５日間室内で静置してゲル状に硬化した複合蓄熱材を得た。この複合蓄熱材はヘキサデカン、エチレングリコールの滲み出しが非常に少なかった。
【００５４】
［実施例５］
シリコーン系シーリング材（セメダイン社製：品番８０７０）６０重量部、ヘキサデカン５７重量部、パラフィン系ワックス（融点５３℃）５重量部を混合し５日間室内で静置してゴム状に硬化した複合蓄熱材を得た。この複合蓄熱材はヘキサデカンの滲み出しが非常に少なかった。
【００５５】
［実施例６］
シリコーン系シーリング材（セメダイン社製：品番８０７０）３６重量部、ヘキサデカン７６重量部、パラフィン系ワックス（日本精蝋社製：品名  １３０、融点５３℃）８重量部を混合し５日間室内で静置して、実施例６の複合蓄熱材よりさらに柔らかいゴム状に硬化した複合蓄熱材を得た。この複合蓄熱材はヘキサデカンの滲み出しが非常に少なかった。
【００５６】
［実施例７］
エチレングリコールに代えてプロピレングリコールを用いたほかは実施例４と同様にして複合蓄熱材を得た。この複合蓄熱材はヘキサデカン、プロピレングリコールの滲み出しが非常に少なかった。
【００５７】
［実施例８］
ウレタン系シーリング材（セメダイン社製：商品名  ウレタンシールＳ７００Ｖ）１６０重量部、ヘキサデカン４０重量部を混合し５日間室内で静置して、ゴム状に硬化した複合蓄熱材を得た。この複合蓄熱材はヘキサデカンの滲み出しが非常に少なかった。
【００５８】
［実施例９］
シリコーン系シーリング材（セメダイン社製：品番８０７０）３０重量部、ヘキサデカン９０重量部、低密度ポリエチレン（ＬＤＰＥ）（日本ポリオレフィン（株）製：商品名  ジェイレクスＪＨ６０７Ｄ、密度０．９１８ｇ／ｃｍ3）３０重量部を混合し５日間室内で静置してゴム状に硬化した複合蓄熱材を得た。この複合蓄熱材はヘキサデカン、エチレングリコールの滲み出しが非常に少なく、性状はやわらかいパンの生地状であった。
【００５９】
［比較例１］
廃油固化剤（ライオン（株）社製：商品名  油つ固）１２重量部、ヘキサデカン９６重量部、パラフィン系ワックス（日本精蝋社製：品名  １３０、融点５３℃）８重量部を混合して３０分静置してゼリー状に固化した固化物を得た。この固化物はヘキサデカンの滲み出しは僅かであったが、脆く、手で変形すると簡単に破損した。
【００６０】
実施例１〜６により得られた複合蓄熱材の試料につき昇温テストを行った。このテストはサイズ１１０×１４０×１５（ｍｍ）（たて×よこ×厚さ）の試料を−２０℃に冷却したのち、３０℃の小型恒温室内に発泡ポリスチレン製の断熱板（：２００×２００×１５０ｍｍ）を下敷きにして静置し、断熱板の上面と試料の下がわ面との間に挿入された熱電対により温度の経時変化を計測して行った。なお、試料を箱に収めてから測定開始までの時間はテストごとに多少のばらつきがあった。結果を図３に示す。図中の曲線の付番は実施例の付番に対応する。いずれの試料についても昇温曲線の途中に相変化にともなう吸熱のゾーン（Ａ）が観察された。なお、図中のカーブに付された数字は実施例のナンバーに対応する。
【図面の簡単な説明】
【００６１】
【図１】本発明の複合蓄熱材を用いた枕体の丈方向の断面模式図である。
【図２】図１に示す枕体に用いられる中空シートの構造を示す断面模式図である。
【図３】本発明の実施例１〜６により得られた複合蓄熱材の昇温曲線を示すグラフである。
【符号の説明】
【００６２】
５０：枕体
５２：蓄熱材包装体（Ｉ）
５４：蓄熱材包装体（ＩＩ）
５６：基板
５８：外袋
６０：接着手段
７０：中空シート
７２：樹脂フィルム
７４：リブ
７６：細胞空間
【図１】
2008214408.tif 000003
【図２】
2008214408.tif 000004
【図３】
2008214408.tif 000005